Procédé de préparation d’un matériau à haute teneur en nickel et sans cobalt, comprenant les étapes suivantes : l’obtention d’un oxyde résistant aux hautes températures et d’un sel métallique, où l’oxyde résistant aux hautes températures comprend du SiO 2 et du TiO 2 dopé au métal, et le sel métallique comprend une source de lithium, une source de nickel et une source de fer ; la réalisation d’une opération de formulation sur le sel métallique pour obtenir une solution de sel métallique ; l’ajout d’une solution alcaline dans la solution de sel métallique, et la réalisation d’opérations de mélange et de filtration et séchage par réaction, pour obtenir un précipité ; l’ajout de l’hydroxyde de lithium au précipité et la réalisation d’une opération de frittage à basse température pour obtenir un précurseur ; la réalisation d’un traitement de revêtement sur le précurseur avec l’oxyde résistant aux hautes températures ; et la réalisation d’une opération de frittage à haute température sur le matériau après le traitement de revêtement, pour obtenir le matériau à haute teneur en nickel et sans cobalt. Procédé de préparation du matériau à haute teneur en nickel et sans cobalt selon la revendication 1, dans lequel la source de lithium est le sulfate de lithium ; optionnellement, la source de nickel est le sulfate de nickel ; optionnellement, la source de fer est le sulfate ferrique ; optionnellement, la solution alcaline comprend de l’hydroxyde de sodium et de l’eau ammoniaquée ; optionnellement, le sel métallique dans la solution de sel métallique a une concentration de 1,0 mol/L à 1,2 mol/L ; optionnellement, le SiO 2 et le TiO 2 dopé au métal dans l’oxyde résistant aux hautes températures ont un rapport molaire de 1 : (0,3 à 0,5) ; optionnellement, la source de lithium, la source de nickel et la source de fer ont un rapport massique de 1 : (0,9 à 1) : (0 à 0,1) ; et optionnellement, le métal dans le TiO 2 dopé au métal est Zn, Ce, La ou Fe. Procédé de préparation du matériau à haute teneur en nickel et sans cobalt selon la revendication 1, dans lequel le TiO 2 dopé au métal est obtenu par un procédé sol-gel. Procédé de préparation du matériau à haute teneur en nickel et sans cobalt selon la revendication 1, dans lequel l’étape d’ajout d’une solution alcaline dans la solution de sel métallique, et de réalisation d’opérations de mélange et de filtration et séchage par réaction comprend les étapes suivantes : la réalisation d’opérations de mélange et de réaction sur la solution alcaline et la solution de sel métallique, pour obtenir un précurseur pour le précipité ; et la réalisation d’opérations de filtration et de séchage sur le précurseur pour le précipité. Procédé de préparation du matériau à haute teneur en nickel et sans cobalt selon la revendication 4, dans lequel l’étape de réalisation d’opérations de mélange et de réaction sur la solution alcaline et la solution de sel métallique comprend spécifiquement : l’ajout d’une partie de la solution alcaline dans une cuve de réaction, puis, sous agitation, l’ajout simultané de la solution de sel métallique et du reste de la solution alcaline goutte à goutte dans la cuve de réaction pour le mélange et la réaction. Procédé de préparation du matériau à haute teneur en nickel et sans cobalt selon la revendication 1, dans lequel, avant l’étape de réalisation d’une opération de frittage à basse température sur le précipité, et après l’étape d’ajout d’une solution alcaline dans la solution de sel métallique, et la réalisation d’opérations de mélange et de filtration et séchage par réaction, le procédé de préparation comprend en outre l’étape suivante : l’écrasement du précipité ; optionnellement, avant l’obtention du matériau à haute teneur en nickel et sans cobalt, et après la réalisation de l’opération de frittage à haute température sur le matériau après le traitement de revêtement, le procédé de préparation comprend en outre l’étape suivante : la réalisation d’un lavage alcalin sur le précurseur après l’opération de frittage à haute température avec une solution d’hydroxyde de lithium. Procédé de préparation du matériau à haute teneur en nickel et sans cobalt selon la revendication 1, dans lequel l’étape d’ajout d’hydroxyde de lithium au précipité et de réalisation d’une opération de frittage à basse température comprend les étapes suivantes : l’ajout de l’hydroxyde de lithium au précipité et la réalisation d’une opération de mélange pour obtenir un matériau à fritter ; et la réalisation d’un traitement de frittage primaire à basse température sur le matériau à fritter à une vitesse de chauffage de 5°C/minute à 6°C/minute, et le matériau à fritter est chauffé entre 380°C et 420°C et maintenu à cette température pendant 2,8 h à 3,5 h. Procédé de préparation du matériau à haute teneur en nickel et sans cobalt selon la revendication 7, dans lequel l’élément nickel-fer et l’élément lithium dans le matériau à fritter ont un rapport molaire de 1 : 1,05 à 1,2. Procédé de préparation du matériau à haute teneur en nickel et sans cobalt selon l’une quelconque des revendications 1 à 8, dans lequel le traitement de revêtement comprend les étapes suivantes : la réalisation d’une opération de congélation par pulvérisation sur le précurseur avec l’oxyde résistant aux hautes températures pour obtenir un précurseur revêtu ; et la réalisation d’une lyophilisation sur le précurseur revêtu ; optionnellement, l’étape de réalisation d’une opération de frittage à haute température sur le matériau après le traitement de revêtement comprend spécifiquement le fait que le matériau après le traitement de revêtement est soumis à un traitement de frittage à haute température à une vitesse de chauffage de 5°C/minute à 6°C/minute, et chauffé entre 880°C et 920°C et maintenu à cette température pendant 8,5 h à 10 h. Matériau à haute teneur en nickel et sans cobalt, qui est préparé par le procédé de préparation du matériau à haute teneur en nickel et sans cobalt selon l’une quelconque des revendications 1 à 9.